피치 분말 , 과립 , 또는 펠 렛 을 폼 의 바람직 한 최종 형상 을 갖 는 알루미늄 몰드 에 배치 하 였 다 . Mitsubishi ARA - 24 메소 상 피치 를 사용 하 였 다 . 샘플 을 1 torr 미만 까지 배기 시키 고 , 이후 에 , 대략 300 ℃ 의 온도 까지 가열 하 였 다 . 이러 한 포인트 에서 , 진공 을 질소 블랭킷 으로 방출 시키 고 , 이후 에 , 1 , 000 psi 이하 의 압력 을 적용 하 였 다 . 이후 에 , 시스템 의 온도 를 800 ℃ 까지 상승 시켰 다 . 이 를 2 ℃/ 분 의 속도 로 수행 하 였 다 . 이러 한 온도 를 적어도 15 분 동안 유지 하 여 액침 을 달성 하 고 , 이후 에 로 전력 을 끄 고 , 대략 2 psi / 분 의 속도 에서 의 압력 해제 와 함께 대략 1 . 5 ℃/ 분 의 속도 로 실온 까지 냉각 하 였 다 . 최종 폼 온도 는 630 ℃ 및 800 ℃ 이 었 다 . 냉각 사이클 동안 , 압력 을 대기 조건 까지 점진 적 으로 해제 하 였 다 . 이후 에 , 폼 을 질소 블랭킷 하 에서 1050 ℃ 까지 열처리 하 고 ( 탄화 하 고 ) , 이후 에 , 별도 의 진행 에서 흑연 도가니 에서 아르곤 중 2500 ℃ 및 2800 ℃ 까지 열처리 하 였 다 ( 흑연화 ) .